Brevet FR3038850A1 (20170120)
REVENDICATIONS1. Catalyseur comprenant une matrice oxyde mésoporeuse, ladite matrice comprenant au moins un oxyde d'un élément X choisi parmi le silicium et le titane, pris seul ou en mélange, ledit catalyseur comprenant du tantale et du niobium, la masse de tantale représentant de 0,1 à 30% de la masse de la matrice oxyde mésoporeuse, la masse de niobium représentant de 0,02 à 6% de la masse de la matrice oxyde mésoporeuse, la teneur massique en élément tantale dans ledit catalyseur étant supérieure ou égale à la teneur massique en élément niobium dans ledit catalyseur.\n<CLM>\1\tCatalyseur selon la revendication 1 dans lequel ladite matrice oxyde est mésostructurée.\n<CLM>\1\tCatalyseur selon l'une des revendications 1 à 2 dans lequel ladite matrice oxyde est un oxyde de silicium ayant une surface spécifique de 100 à 1200 m2/g, un volume mésoporeux compris entre 0,2 et 1,8 ml/g et un diamètre de mésopores compris entre 4 et 50 nm.\n<CLM>\1\tCatalyseur selon la revendication 3 dans lequel ladite matrice oxyde contient une teneur en métaux alcalins exprimée en % poids de métal par rapport à la masse de la matrice mésoporeuse inférieure à 1% poids.\n<CLM>\1\tCatalyseur selon l'une des revendications 1 à 4 dans lequel ledit catalyseur est préparé par introduction consécutive de l'élément niobium puis de l'élément tantale.\n<CLM>\1\tCatalyseur selon l'une des revendications 1 à 5 comprenant également au moins un élément choisi dans le groupe constitué par les éléments des groupes 1, 2, 3, 4 du tableau périodique et leurs mélanges, la masse dudit élément représentant entre 0,01 et 5% de la masse de ladite matrice oxyde mésoporeuse.\n<CLM>\1\tCatalyseur selon la revendication 6 comprenant également au moins un élément choisi dans le groupe constitué par les éléments des groupes 1, 2 du tableau périodique et leurs mélanges, la masse dudit élément représentant entre 0,01 et 5% de la masse de ladite matrice oxyde mésoporeuse.\n<CLM>\1\tCatalyseur selon la revendication 7 comprenant au moins un élément choisi dans le groupe constitué par les éléments Cs, Ca, Ba et leurs mélanges, la masse dudit élément représentant entre 0,01 et 5% de la masse de ladite matrice oxyde mésoporeuse.\n<CLM>\1\tCatalyseur selon l'une des revendications 1 à 8 comprenant également au moins un élément choisi dans le groupe constitué par les éléments des groupes 11 et 12 du tableau périodique et leurs mélanges, la masse dudit élément représentant entre 0,5 et 10% de la masse de ladite matrice oxyde mésoporeuse. 3038850 31\n<CLM>\1\tCatalyseur selon la revendication 9 comprenant également au moins l'élément Zn, la masse dudit élément représentant entre 0,5 et 10% de la masse de ladite matrice oxyde mésoporeuse.\n<CLM>\1\tUtilisation du catalyseur selon l'une des revendications 1 à 10 pour la production de 1,3-butadiène à partir 5 d'une charge comprenant au moins de l'éthanol à une température comprise entre 300 et 400°C, une pression comprise entre 0,15 et 0,5 MPa, une vitesse spatiale comprise entre 0,5 et 5 h-1.\n<CLM>\1\tUtilisation selon la revendication 11 dans laquelle la température est comprise entre 320°C et 380°C. 10\n<CLM>\1\tUtilisation selon l'une des revendications 11 à 12 dans laquelle la pression est comprise entre 0,15 et 0,3 MPa.\n<CLM>\1\tUtilisation selon l'une des revendications 11 à 13 dans laquelle la vitesse spatiale est comprise entre 1 et 4 11-`. 15